ГИДРОФОБНЫЕ ПОВЕРХНОСТНО МОДИФИЦИРОВАННЫЕ ОКСИДЫ АЛЮМИНИЯ И СПОСОБ ИХ ПОЛУЧЕНИЯ

1. Способ получения гидрофобного пористого оксида алюминия, включающий стадии:
i) получения суспензии, содержащей соединение оксида алюминия, при этом суспензия имеет pH, равный или больший, чем 7;
ii) добавления органической композиции, содержащей карбоновые кислоты с алкильными углеводородными цепями, имеющими длину углеродной цепи меньше 10 атомов углерода, к суспензии с образованием кислотно модифицированной суспензии; при этом кислотно модифицированная суспензия имеет pH от 3 и до меньше, чем 7;
iii) гидротермического состаривания кислотно модифицированной суспензии с образованием гидротермически состаренной суспензии; и
iv) сушки гидротермически состаренной суспензии.
2. Способ по п. 1, в котором соединение оксида алюминия включает оксид гидроксид алюминия (AlOOH), бёмит или псевдобёмит.
3. Способ по п. 1, в котором органическая композиция содержит карбоновые кислоты с алкильными углеводородными цепями, имеющими длину углеродной цепи 9 атомов углерода.
4. Способ по п. 1, в котором органическая композиция содержит карбоновые кислоты с алкильными углеводородными цепями, имеющими длину углеродной цепи 8 или меньше 8 атомов углерода.
5. Способ по п. 1, в котором кислотно модифицированная суспензия имеет pH в пределах между 3,5 и 5,5.
6. Способ по п. 1, где содержание органической композиции относительно содержания соединения оксида алюминия в кислотно модифицированной суспензии находится в пределах между 0,5 и 10 мас.%.
7. Пористый гидрофобный оксид алюминия, полученный согласно способу по пп. 1–6.
8. Пористый гидрофобный оксид алюминия, имеющий следующие далее характеристики:
i) аспектное отношение в пределах между 1,80 и 5,0, предпочтительно, между 1,8 и 3,5, а наиболее предпочтительно, между 2 и 3,5;
3
3
3
3
ii) среднее значение объема пор в пределах между 0,55 см/г и 2,0 см/г, предпочтительно, между 0,55 см/г и 1,1 см/г;
2
2
2
2
2
2
iii) удельную площадь поверхности в пределах между 30 м/г и 300 м/г, предпочтительно, в пределах между 30 м/г и 150 м/г, а наиболее предпочтительно, между 30 м/г и 100 м/г; и
iv) содержание органической композиции в пределах между 0,5 и 10 мас.% относительно содержания оксида алюминия, предпочтительно, содержание органической композиции в пределах между 0,5 и 5% относительно содержания оксида алюминия.
9. Композиция, содержащая пористый гидрофобный оксид алюминия, полученный согласно способу по п. 1, и носитель.
10. Композиция по п. 9, где носитель включает полимеры, поперечно сшитые полимеры, нейлоновые смолы и акриловые смолы, например, полиметилметакрилат (PMMA), полистиролы, стиролакрилатные смолы, полисложноэфирные смолы, воски, полиэтилен, полипропилен, поликарбонат, полиуретан, полиэтилентерефталат, каучук, эпоксидные смолы, силикон, целлюлозу, ткань, политетрафторэтилен, частицы кварцевого стекла, оксиды металлов, керамики и углеродные носители.